Стекло
GLASS

Изобретение относится к технологии силикатов, а именно к производству стекол, которые могут быть использованы для изготовления сортовой посуды, изделий декоративно-художественного и бытового назначения.
2
2
2
2
3
4
2
Известно стекло, содержащее следующие компоненты, мас.%: SiO 69,65-73,15; СаО 7,2-9,5; NaO 13,25-14,95; KO 2,4-3,4; CeO 1,5-2,5; FeO 1,0-1,5 [1]. Такое стекло содержит дефицитный и дорогостоящий компонент CeO.
Задачей изобретения является снижение температуры варки стекла.
2
2
2
2
2
2
2
2
Технический результат достигается тем, что стекло, включающее SiO, СаО, NaO, KO, дополнительно содержит PbO, SeO и FeS при следующем соотношении компонентов, мас.%: SiO 69,0-73,0; СаО 10,2-13,5; NaO 7,5-9,0; KO 4,5-6,5; PbO 2,0-3,0; SeO 1,3-2,0; FeS 1,5-2,0.
В таблице приведены составы предложенного стекла.
Стекло может быть сварено при температуре 1400°С в электропечах любой конструкции в окислительной среде.
Источник информации
1. SU 1301796, С03С 3/095, 1987.